(57)【要約】【課題】電解コンデンサの大容量化を実現することを目的とする。【解決手段】この目的を達成するため本発明は、基材１４と、基材１４の上面に形成され、内部に空隙を有する第一粗膜層１５と、基材１４の下面に形成され、内部に空隙を有する第二粗膜層１６と、を備え、これらの第一、第二粗膜層１５、１６は、基材１４上に複数の金属微粒子１７が積み重なり、基材１４から所定方向に湾曲して伸びるように形成された柱状体１８が複数並んで構成され、第一粗膜層１５の柱状体１８と第二粗膜層１６の柱状体１８とは、基材１４の水平面に対して面対称に湾曲しているものとした。これにより本発明は、粗膜層の表面積を更に拡大し、電解コンデンサ５の大容量化を実現できるとともに電極箔７のクラック発生を抑制できる。【選択図】図２
2012129333.tif 000002
【特許請求の範囲】
【請求項１】
基材と、基材の上面に形成され、内部に空隙を有する第一粗膜層と、基材の下面に形成され、内部に空隙を有する第二粗膜層と、を備え、
これらの第一、第二粗膜層は、前記基材上に複数の金属微粒子が積み重なり、前記基材から所定方向に湾曲して伸びるように形成された柱状体が複数並んで構成され、
前記第一粗膜層の前記柱状体と前記第二粗膜層の前記柱状体とは、前記基材の水平面に対して面対称に湾曲している、電極箔。
【請求項２】
前記第一、第二粗膜層は、それぞれ前記基材の水平面に対して垂直方向に積み重なった複数の粗膜層からなる、請求項１に記載の電極箔。
【請求項３】
前記粗膜層の単位体積あたりの表面積は、５．０×１０4ｃｍ2／ｃｍ3以上である、請求項１または２に記載の電極箔。
【請求項４】
セパレータを介して巻回され、また折り曲げられた正負一対の電極箔を有するコンデンサ素子と、このコンデンサ素子に含浸させた陰極材料と、を備え、
前記正負の電極箔の少なくともいずれか一方は、請求項１に記載の電極箔であり、
前記柱状体が形成された点における前記電極箔の巻回方向と前記柱状体が伸びる方向とは、同じ方向である、電解コンデンサ。
【発明の詳細な説明】
【技術分野】
【０００１】
本発明は電極箔およびこれを用いた電解コンデンサに関するものである。
【背景技術】
【０００２】
コンデンサとしては、電源回路の平滑用などに使用されるアルミ電解コンデンサや、パーソナルコンピュータのＣＰＵ周りに使用される低ＥＳＲの固体電解コンデンサなどが挙げられる。これらのコンデンサには、小型大容量化が強く望まれている。
【０００３】
例えば従来の巻回型のアルミ電解コンデンサは、セパレータを介して巻回された正負一対の電極箔と、これらの電極箔と接続され、外部にそれぞれの電極を引き出す外部端子とを有するコンデンサ素子と、このコンデンサ素子に含浸させた陰極材料と、この陰極材料とともに前記コンデンサ素子を収容するケースと、前記外部端子の一部が外部に露出するように、ケースを封止した封止部材と、を備えている。
【０００４】
ここで電極箔を粗面化して表面積を大きくすることで高容量の電解コンデンサを実現できる。粗面化の方法としては、エッチングが一般的であるが、近年は蒸着による方法が検討されている。
【０００５】
蒸着により粗面化された電極箔は、例えば図７に示すように、アルミニウム箔からなる基材１と、この基材１上に形成された粗膜層２からなる。粗膜層２は、複数のアルミニウム微粒子３が積み重なり、基材１から伸びるように形成された柱状体４が複数並んで構成される。
【０００６】
なお、このように粗面化を促進すると電極箔の強度が弱くなりやすく、例えば電極箔を巻回する際、その応力負荷によって電極箔にクラックが入り、漏れ電流の原因となることがある。したがって、巻回後に修復化成を施し、クラックの入った電極箔表面に酸化被膜を形成している。
【０００７】
なお、この出願の発明に関連する先行技術文献情報としては、例えば、特許文献１が知られている。
【先行技術文献】
【特許文献】
【０００８】
【特許文献１】特開２００８−２８８２９６号公報
【発明の概要】
【発明が解決しようとする課題】
【０００９】
従来の電極箔では、電解コンデンサの大容量化に限界があった。
【００１０】
すなわち、電解コンデンサの大容量化を図るには、微粒子３の重畳数を増やすか、或いは小さな微粒子３を積み重ね、粗膜層２の総表面積を大きくすればよい。しかし微粒子３を重畳するほど粗膜層２が厚膜化し、コンデンサの小型化が図れなくなる。また柱状体４は、高さが増すと垂直方向からの応力負荷に対して強度が低下してしまうことがある。一方微粒子３の粒径を小さくすれば粗膜層２の総表面積を大きくすることができるが、粗膜層２の機械的強度が低下し、また微粒子３間の接続部分が絶縁化され易くなり、結局電解コンデンサの高容量化に寄与しなくなる。
【００１１】
以上のように電極箔をこれ以上大容量化することは、難しい課題である。
【００１２】
そこで本発明は、電極箔をさらに大容量化することを目的とする。
【課題を解決するための手段】
【００１３】
この目的を達成するため本発明は、基材と、基材の上面に形成され、内部に空隙を有する第一粗膜層と、基材の下面に形成され、内部に空隙を有する第二粗膜層と、を備え、これらの第一、第二粗膜層は、基材上に複数の金属微粒子が積み重なり、基材から所定方向に湾曲して伸びるように形成された柱状体が複数並んで構成され、第一粗膜層の柱状体と第二粗膜層の柱状体とは、基材の水平面に対して面対称に湾曲しているものとした。
【発明の効果】
【００１４】
これにより本発明は、電解コンデンサをさらに大容量化することができる。
【００１５】
その理由は、金属微粒子を湾曲するように積み重ねることによって、第一、第二粗膜層の厚みが薄くても金属微粒子の重畳数を増やせるからである。これにより本発明は、第一、第二粗膜層の総表面積を拡大し、結果として電解コンデンサをさらに大容量化できる。
【００１６】
また本発明は、柱状体が湾曲して伸びる方向をコンデンサ素子の巻回方向と同じ方向にすることができ、巻回時における電極箔のクラック発生を抑制できる。
【図面の簡単な説明】
【００１７】
【図１】本発明の実施例１における電解コンデンサの一部切欠き斜視図
【図２】本発明の実施例１における電極箔の断面図
【図３】本発明の実施例１における電極箔を巻回した時の模式断面図
【図４】本発明の実施例１における蒸着装置の模式図
【図５】本発明の実施例２における電極箔の断面図
【図６】本発明の実施例２における電極箔を５００倍にしたＳＥＭ写真
【図７】従来の電極箔の断面図
【発明を実施するための形態】
【００１８】
（実施例１）
以下、本実施例における電極箔と、この電極箔を用いた電解コンデンサについて説明する。
【００１９】
図１は本実施例の巻回型電解コンデンサ５である。この電解コンデンサ５は、セパレータ６を介して巻回された正負一対の電極箔７、８を有するコンデンサ素子９と、このコンデンサ素子９に含浸させた陰極材料としての電解液と、を備えている。正負の電極箔７、８は、それぞれの電極を引き出す外部端子１０、１１と接続される。またコンデンサ素子９と電解液はケース１２に収容され、このケース１２は外部端子１０、１１の一部が露出するように封止部材１３で封止される。
【００２０】
また図２に示すように、本実施例の正極側の電極箔７は、基材１４と、基材１４の上面に形成され、内部に空隙を有する第一粗膜層１５と、基材１４の下面に形成され、内部に空隙を有する第二粗膜層１６と、を備えている。基材１４および第一粗膜層１５、第二粗膜層１６の表面には、誘電膜（図示せず）が形成されている。
【００２１】
第一粗膜層１５、第二粗膜層１６は、基材１４上に複数の金属微粒子１７が積み重なり、基材１４から所定方向に湾曲して伸びるように形成された柱状体１８が複数並んで構成されている。金属微粒子１７は図２に示すように複数に枝分かれしながら連なってもよく、全体として柱状体１８が湾曲していればよい。第一粗膜層１５、第二粗膜層１６は、全体が一体となった多孔質層ではなく、基材１４から複数の房状の柱状体１８が生えている状態である。第一粗膜層１５の柱状体１８は、それぞれ平行に湾曲している。また第二粗膜層１６の柱状体１８も、それぞれ平行に湾曲している。
【００２２】
また第一粗膜層１５の柱状体１８と、第二粗膜層１６の柱状体１８とは、基材の水平面（Ｘ−Ｘ断面）に対して面対称に湾曲している。
【００２３】
金属微粒子１７の平均粒子径は、０．０１μｍ以上０．２０μｍ以下である。この平均粒子径は、例えば第一粗膜層１５、第二粗膜層１６の水平断面、あるいは垂直断面を移したＳＥＭ写真によって測定できる。
【００２４】
また第一粗膜層１５、第二粗膜層１６は多数の空孔を備え、この空孔径の最頻値は、金属微粒子１７の平均粒子径とほぼ同様で、０．０１μｍ以上０．２０μｍ以下である。空孔径は、水銀圧入法によって計測することができ、これによって得た空孔径の分布のピーク値を空孔径の最頻値とした。この空孔によって、第一粗膜層１５、第二粗膜層１６の空隙率は５０〜８０％程度となる。
【００２５】
また本実施例では、基材１４の厚みが２０〜３０μｍ、第一粗膜層１５、第二粗膜層１６の厚みが２０〜８０μｍである。粗膜層の厚みは、２０μｍよりも薄いと表面積を拡大しにくく、８０μｍよりも厚いと現状の蒸着技術では機械的強度が低下する。
【００２６】
基材１４は、本実施例ではアルミニウム箔を用いたが、アルミニウム以外にも、アルミニウム合金やチタン、ニオブ、タンタルなど、種々の弁金属を初めとする金属材料やその合金材料など、種々の導電性材料を用いることができる。
【００２７】
金属微粒子１７は、本実施例では基材１４と同様にアルミニウムを用いたが、その他の弁金属材料や合金材料等を用いることができる。
【００２８】
金属微粒子１７と基材１４とは異なる材料であってもよいが、本実施例のように、同じ材料で形成するほうが好ましい。蒸着工程における金属微粒子１７の潜熱で基材１４が適度に軟化するため、基材１４の形状を維持しつつ、基材１４と金属微粒子１７との密着性を高めることができるからである。また本実施例では、金属微粒子１７及び基材１４のいずれもアルミニウムからなり、比較的融点が低いため、生産性を高めることができる。
【００２９】
なお、金属微粒子１７の一部は酸化物あるいは窒化物で構成されていてもよい。すなわち、粗膜層が全体として導電性を有していればよいため、一部の金属微粒子１７が酸化物や窒化物からなるものであってもよい。
【００３０】
以上の電極箔７は、巻回すると図３に示すような構成となる。図３において、説明を簡易にするため、柱状体１８は基材１４の上下面に一つずつ示したが、本来はそれぞれ多数並んでいる。ここで上下の柱状体１８はいずれも基材１４から右方向に突出し、弧を描きながら左側へ（矢印Ａ、Ｂ方向へ）と伸びるように湾曲する。そしてこれらの柱状体１８が形成された基材１４の表面の地点において、電極箔７の巻回方向（矢印Ｃ）も、右から左側へと向いている。したがって、本実施例では第一粗膜層１５、第二粗膜層１６の柱状体１８が湾曲して伸びる方向（矢印Ａ、Ｂ）と、電極箔７の巻回方向（矢印Ｃ）とが同じ方向となっている。
【００３１】
図４は本実施例で用いた第一粗膜層１５、第二粗膜層１６を形成するための蒸着装置１９の模式図である。本実施例では、抵抗加熱式の蒸着装置１９を用いた。
【００３２】
この蒸着装置１９は、真空ポンプと連結された真空槽内に基材１４を供給する巻き出しローラー２０と、この巻き出しローラー２０から移送された基材１４を巻き取る巻き取りローラー２１と、巻き出しローラー２０と巻き取りローラー２１との間で、基材１４と対向する位置に設けられた蒸着用ボート２２と、この蒸着用ボート２２に蒸着材料を供給する供給部２３とを備えている。
【００３３】
蒸着条件は、初期の真空度が０．０１〜０．００１Ｐａであり、その後蒸着層内にアルゴンガスと酸素ガスとをＡｒ：Ｏ2＝１：２〜６の割合で流入し、基材１４周辺の圧力を１０〜３０Ｐａの状態にする。また基材１４の温度を１５０〜３００℃の範囲に保つ。
【００３４】
基材１４は巻き出しローラー２０から巻き取りローラー２１へと、水平に、所定方向（矢印Ｐ方向）に移送される。そして蒸着用ボート２２はその両端が図示しない電源に繋がれ、抵抗加熱によって発熱する。発熱した蒸着用ボート２２からは、金属微粒子１７が蒸発し、移送中の基材１４の表面に積み重なっていく。
【００３５】
この時、本実施例では、基材１４をゆっくりと矢印Ｐ方向（水平方向）に移送させながら蒸着するため、蒸着用ボート２２から基材１４へと斜め方向Ｑ１、垂直方向Ｑ２、斜め方向Ｑ３に蒸発した金属微粒子１７が、粒子の原形を維持しながら、順に積層していく。したがって、柱状体１８は湾曲構造となるのである。
【００３６】
本実施例では、上記のように第一粗膜層１５、第二粗膜層１６を蒸着により形成した後、化成電圧５Ｖ、保持時間２０分、７％アジピン酸アンモニウム水溶液、７０℃、０．０５Ａ／ｃｍ2で陽極化成を行い、基材１４および第一粗膜層１５、第二粗膜層１６の表面に酸化アルミニウムからなる誘電膜を形成した。
【００３７】
なお、誘電膜は陽極化成以外にも、蒸着やスパッタなどを用いて形成してもよい。そして誘電膜の組成は、ジルコニウム、シリコン、タンタル、ニオブなどの金属の酸化物や、窒化物などの化合物で形成することもできる。
【００３８】
このように電極箔７を形成後、インピーダンスアナライザーを用い、８％ホウ酸アンモニウム水溶液、３０℃、測定面積１０ｃｍ2、測定周波数１２０Ｈｚの条件下で静電容量を測定した。誘電膜の膜厚は、０．０１μｍ程度である。
【００３９】
本実施例では、電極箔７の単位体積あたりの静電容量は３５〜５０μＦ／ｃｍ2／μｍとなった。また第一粗膜層１５、第二粗膜層１６の単位体積あたりの表面積は、５．０×１０4ｃｍ2／ｃｍ3〜１２．０×１０4ｃｍ2／ｃｍ3であった。なお、この静電容量および表面積の値は、電極箔７を上記条件で化成して誘電膜を形成した後の値である。
【００４０】
一方で、図７に示す従来の電極箔の場合は、単位体積あたりの静電容量は２５〜３０μＦ／ｃｍ2／μｍ程度であった。この粗膜層２の単位体積あたりの表面積は、４．０×１０4ｃｍ2／ｃｍ3程度であった。
【００４１】
以下、本実施例の効果を説明する。
【００４２】
本実施例では、電極箔７の表面積を大きくし、電解コンデンサ５を大容量化することができる。
【００４３】
その理由は、金属微粒子１７を湾曲するように積み重ねることによって、第一粗膜層１５、第二粗膜層１６の厚みが薄くても金属微粒子１７の重畳数を増やせるからである。これにより本発明は、第一粗膜層１５、第二粗膜層１６の総表面積を拡大し、結果として電極箔７をさらに大容量化できる。
【００４４】
また本実施例では、第一粗膜層１５と第二粗膜層１６の柱状体１８がいずれもコンデンサ素子９の巻回方向に沿うように湾曲して伸びている。したがって電極箔７を巻回する際に柱状体１８は応力付加がかかりにくくなり、電極箔７のクラック発生を抑制できる。
【００４５】
なお、本実施例の柱状体１８は、電極箔７内においてほぼ均一な曲率に形成したが、電極箔７内で段階的に曲率を変えてもよい。例えば、電極箔７を巻き回す際の中心部分（巻芯部分直径０．５ｍｍ〜３ｍｍ程度）に形成された柱状体１８の曲率を大きくし、最外層に向けて除除に曲率を小さくしてもよい。これは、巻き回した電極箔７の曲率が、巻芯から最外層に向けて小さくなるのに合わせるためである。これにより柱状体１８はさらに電極箔７の巻回構造に沿い易くなり、電極箔７のクラック発生を効率よく抑制できる。
【００４６】
（実施例２）
本実施例では、図５に示すように、第一粗膜層１５、第二粗膜層１６は、それぞれ二層の粗膜層１５Ａ、１５Ｂ、または粗膜層１６Ａ、１６Ｂが基材１４の水平面に対して垂直方向に積層した積層体からなる点である。各粗膜層１５Ａ、１５Ｂ、１６Ａ、１６Ｂも、それぞれの柱状体１８を、電極箔７または８の巻回方向、すなわちコンデンサ素子９の巻回方向と同じ方向に湾曲して伸びる構成とすることによって、電極箔７のクラック発生を抑制できる。
【００４７】
なお、図６は図５に示す電極箔７の第一粗膜層１５側を写したＳＥＭ写真である。
【００４８】
上記のような第一粗膜層１５、第二粗膜層１６は、実施例１の図４に示す蒸着工程を１サイクルとした時、積層する粗膜層の層数に応じたサイクルで蒸着することにより形成できる。
【００４９】
さらに本実施例では、第一粗膜層１５、第二粗膜層１６を複数の粗膜層１５Ａ、１５Ｂ、または１６Ａ、１６Ｂからなる積層体とすることによって、一層で構成する場合よりも湾曲する回数が多くなり、積み重なる金属微粒子１７の数を更に増大させ、第一粗膜層１５、第二粗膜層１６の表面積を拡大できる。粗膜層の層数は、二層以上の三層、四層でもよい。
【００５０】
また第一粗膜層１５、第二粗膜層１６の厚みが同じ条件下では、第一粗膜層１５を一層で構成しようとすると、柱状体１８を極端に屈曲させカーブを急角度にしなければ、金属微粒子１７の重畳数を大幅に増やすことはできない。しかし複数層の第一粗膜層１５、第二粗膜層１６で構成する場合、緩やかに屈曲させた柱状体１８を積み重ねればよいため、第一粗膜層１５、第二粗膜層１６全体の機械的強度を高めることができる。
【００５１】
本実施例においても、実施例１と同様に、それぞれの粗膜層１５Ａ、１５Ｂ、１６Ａ、１６Ｂにおいて、巻芯から最外層に向けて柱状体１８の曲率を除除に小さくしてもよい。その他実施例１と同様の構成および効果については説明を省略する。
【００５２】
なお上記実施例１、２では、正極側の電極箔７について述べたが、負極側の電極箔８についても適用できる。また正負双方の電極箔７、８にも適用できる。また上記電極箔は、電極箔を九十九折にする積層型電解コンデンサにも用いることができる。すなわち電極箔を九十九折に屈曲させる方向と、柱状体１８が湾曲して伸びる方向を同じ方向にすることにより、電極箔のクラック発生を抑制できる。
【００５３】
また上記実施例１、２では、陰極材料として電解液を用いたが、導電性高分子からなる固体電解質を用いてもよく、また電解液と固体電解質とを併用してもよい。
【産業上の利用可能性】
【００５４】
本発明は、小型大容量の電解コンデンサに有用である。
【符号の説明】
【００５５】
５  電解コンデンサ
６  セパレータ
７  電極箔
８  電極箔
９  コンデンサ素子
１０  外部端子
１１  外部端子
１２  ケース
１３  封止部材
１４  基材
１５  第一粗膜層
１５Ａ、１５Ｂ  粗膜層
１６  第二粗膜層
１６Ａ、１６Ｂ  粗膜層
１７  金属微粒子
１８  柱状体
１９  蒸着装置
２０  巻き出しローラー
２１  巻き取りローラー
２２  蒸着用ボート
２３  供給部
【図１】
2012129333.tif 000003
【図２】
2012129333.tif 000004
【図３】
2012129333.tif 000005
【図４】
2012129333.tif 000006
【図５】
2012129333.tif 000007
【図７】
2012129333.tif 000008
【図６】
2012129333.tif 000009